【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
炭素繊維強化プラスチック部品およびそれに接着している被覆層を含む組成物であって、
被覆層の１層の厚さは、約２ｍｉｌから約１０ｍｉｌまでであり、
被覆層が、
ａ）粉末状被覆樹脂、
ｂ）赤色遷移したヒドロキシフェニルベンゾトリアゾール紫外線吸収剤、
ｃ）ヒンダードアミン光安定化剤、および場合により
ｄ）更なる紫外線吸収剤、フェノール性抗酸化剤および有機のまたは無機の顔料からなる群から選択される化合物
を含む、硬化された粉末状被覆配合物であり、赤色遷移したヒドロキシフェニルベンゾトリアゾールが、式（Ｉ）または（ＩＩ）
【化１】
2016514756.tif 000001
（式中、
Ｒ１は、水素、炭素数１から２４の直鎖または分岐鎖のアルキル、炭素数２から１８の直鎖または分岐鎖のアルケニル、炭素数５から１２のシクロアルキル、炭素数７から１５のフェニルアルキル、フェニル、またはフェニル環上で１から４個の炭素数１から４のアルキルで置換されている前記フェニルもしくは前記フェニルアルキルであり；または
Ｒ１は、
【化２】
2016514756.tif 000002
の基または
【化３】
2016514756.tif 000003
の基であり、
ここで、Ｌは、炭素数１から１２のアルキレン、炭素数２から１２のアルキリデン、ベンジリデン、ｐ−キシリレンまたは炭素数５から７のシクロアルキレンであり；
Ｒ２は、炭素数１から２４の直鎖または分岐鎖のアルキル、炭素数２から１８の直鎖または分岐鎖のアルケニル、炭素数５から１２のシクロアルキル、炭素数７から１５のフェニルアルキル、フェニル、またはフェニル環上で１から３個の炭素数１から４のアルキルで置換されている前記フェニルもしくは前記フェニルアルキルであり；または１個以上の−ＯＨ、−ＯＣＯ−Ｒ１１、−ＯＲ１４、−ＮＣＯもしくは−ＮＨ２基またはそれらの混合物で置換されている前記アルキル、または１個以上の−Ｏ−、−ＮＨ−もしくは−ＮＲ１４−基またはそれらの混合物で中断されており、非置換または１個以上の−ＯＨ、−ＯＲ１４もしくは−ＮＨ２基またはそれらの混合物で置換されていてもよい前記アルキルもしくは前記アルケニルであり；ここで、
Ｒ１１は、水素、直鎖または分岐鎖のＣ１〜Ｃ１８アルキル、Ｃ５〜Ｃ１２シクロアルキル、直鎖または分岐鎖のＣ３〜Ｃ８アルケニル、フェニル、ナフチル、またはＣ７〜Ｃ１５フェニルアルキルであり；
Ｒ１４は、水素、炭素数１から２４の直鎖または分岐鎖のアルキルであり；または
Ｒ２は、−ＯＲ１４、−Ｃ（Ｏ）−Ｏ−Ｒ１４、−Ｃ（Ｏ）−ＮＨＲ１４または−Ｃ（Ｏ）−ＮＲ１４Ｒ’１４基であり、ここで、Ｒ’１４はＲ１４と同じ意味を有し；または
Ｒ２は、−ＳＲ１３、−ＮＨＲ１３もしくは−Ｎ（Ｒ１３）２であり；または
Ｒ２は、−（ＣＨ２）ｍ−ＣＯ−Ｘ１−（Ｚ）ｐ−Ｙ−Ｒ１５であり、ここで
Ｘ１は、−Ｏ−または−Ｎ（Ｒ１６）−であり、
Ｙは、−Ｏ−または−Ｎ（Ｒ１７）−または直接結合であり、
Ｚは、Ｃ２〜Ｃ１２アルキレン；１から３個の窒素原子、酸素原子またはこれらの混合物で中断されているＣ４〜Ｃ１２アルキレン；またはＣ３〜Ｃ１２アルキレン、ブテニレン、ブチニレン、シクロヘキシレン、またはフェニレンであり、これらはそれぞれヒドロキシル基でさらに置換されていてもよく；または
【化４】
2016514756.tif 000004
の基であり、ここで、「＊」は結合を表し；または
Ｙが直接結合である場合、Ｚもさらに直接結合であってもよく；
ｍは、０、１または２であり、
ｐは、１であり、またはＸおよびＹがそれぞれ−Ｎ（Ｒ１６）−および−Ｎ（Ｒ１７）−  であるとき、ｐはまた０であり、
Ｒ１５は、水素、Ｃ１〜Ｃ１２アルキル、
【化５】
2016514756.tif 000005
の基、または
−ＣＯ−Ｃ（Ｒ１８）＝Ｃ（Ｈ）Ｒ１９基であり、またはＹが−Ｎ（Ｒ１７）−であるとき、Ｒ１７とともに−ＣＯ−ＣＨ＝ＣＨ−ＣＯ−基を形成し、ここで、
Ｒ１８は、水素またはメチルであり、Ｒ１９は、水素、メチルまたは−ＣＯ−Ｘ１−Ｒ２０であり、ここで、
Ｒ２０は、水素、Ｃ１〜Ｃ１２アルキルまたは次式の基
【化６】
2016514756.tif 000006
であり、
Ｒ５、Ｒ６、Ｒ７およびＲ８は、独立に、水素、ハロゲン、ＣＮ、ＮＯ２またはＮＨ２であり；
Ｒ１３は、炭素数１から２０のアルキル、炭素数２から２０のヒドロキシアルキル、炭素数３から１８のアルケニル、炭素数５から１２のシクロアルキル、炭素数７から１５のフェニルアルキル、１または２個の炭素数１から４のアルキルで置換されていてもよいフェニルまたはナフチルであり；
Ｒ１６およびＲ１７は、互いに独立に、水素、Ｃ１〜Ｃ１２アルキル、１から３個の酸素原子で中断されているＣ３〜Ｃ１２アルキル、またはシクロヘキシル、またはＣ７〜Ｃ１５フェニルアルキルであり、Ｚがエチレンである場合には、Ｒ１６はまたＲ１７とともにエチレンを形成し；
Ｘは、ＯまたはＮＥ１であり、ここで、
Ｅ１は、水素、直鎖または分岐鎖のＣ１〜Ｃ２４アルキル、直鎖または分岐鎖のＣ２〜Ｃ１８アルケニル、Ｃ２〜Ｃ６アルキニル、Ｃ５〜Ｃ１２シクロアルキル、フェニル、ナフチル、またはＣ７〜Ｃ１５フェニルアルキルであり；または前記直鎖または分岐鎖のＣ１〜Ｃ２４アルキル、直鎖または分岐鎖のＣ２〜Ｃ２４アルケニル、Ｃ５〜Ｃ１２シクロアルキル、Ｃ２〜Ｃ６アルキニルは、１個以上の−Ｆ、−ＯＨ、−ＯＲ２２、−ＮＨ２、−ＮＨＲ２２、−Ｎ（Ｒ２２）２、−ＮＨＣＯＲ２３、−ＮＲ２２ＣＯＲ２３、−ＯＣＯＲ２４、−ＣＯＲ２５、−ＳＯ２Ｒ２６、−ＰＯ（Ｒ２７）ｎ（Ｒ２８）２−ｎ、−Ｓｉ（Ｒ２９）ｎ（Ｒ３０）３−ｎ、−Ｓｉ（Ｒ２２）３、−Ｎ＋（Ｒ２２）３Ａ−、−Ｓ＋（Ｒ２２）２Ａ−、−オキシラニル基またはそれらの混合物で置換されていてもよく；前記直鎖または分岐鎖のＣ１〜Ｃ２４アルキル、直鎖または分岐鎖の非置換または置換のＣ２〜Ｃ２４アルケニル、Ｃ５〜Ｃ１２シクロアルキル、またはＣ２〜Ｃ６アルキニルはまた、１個以上の−Ｏ−、−Ｓ−、−ＮＨ−もしくは−ＮＲ２２−基またはそれらの組合せで中断されていてもよく；
前記フェニル、ナフチル、またはＣ７〜Ｃ１５フェニルアルキルはまた、１個以上のハロゲン、−ＣＮ、−ＣＦ３、−ＮＯ２、−ＮＨＲ２２、−Ｎ（Ｒ２２）２、−ＳＯ２Ｒ２６、−ＰＯ（Ｒ２７）ｎ（Ｒ２８）２−ｎ、−ＯＨ、−ＯＲ２２、−ＣＯＲ２５、−Ｒ２５で置換されていてもよく；ここで、
ｎは、０、１または２であり；
Ｒ２２は、直鎖または分岐鎖のＣ１〜Ｃ１８アルキル、直鎖または分岐鎖のＣ２〜Ｃ１８アルケニル、Ｃ５〜Ｃ１０シクロアルキル、フェニルまたはナフチル、Ｃ７〜Ｃ１５フェニルアルキルであり、または２個のＲ２２は、ＮまたはＳｉ原子に付いている場合、結合している原子とともに、ピロリジン、ピペリジンまたはモルホリン環を形成してもよく；
Ｒ２３は、水素、ＯＲ２２、ＮＨＲ２２、Ｎ（Ｒ２２）２であり、またはＲ２２と同じ意味を有し、
Ｒ２４は、ＯＲ２２、ＮＨＲ２２、Ｎ（Ｒ２２）２であり、またはＲ２２と同じ意味を有し、
Ｒ２５は、水素、ＯＨ、ＯＲ２２、ＮＨＲ２２もしくはＮ（Ｒ２２）２、Ｏ−グリシジルであり、またはＲ２２と同じ意味を有し、
Ｒ２６は、ＯＨ、ＯＲ２２、ＮＨＲ２２またはＮ（Ｒ２２）２であり、
Ｒ２７は、ＮＨ２、ＮＨＲ２２またはＮ（Ｒ２２）２であり、
Ｒ２８は、ＯＨまたはＯＲ２２であり、
Ｒ２９は、ＣｌまたはＯＲ２２であり、
Ｒ３０は、直鎖または分岐鎖のＣ１〜Ｃ１８アルキルであり；または
Ｅ１は、
【化７】
2016514756.tif 000007
の基であり、ここで、
Ｒ１からＲ８は、上記で定義した意味を有し、
Ｑは、直鎖または分岐鎖のＣ２〜Ｃ１２アルキレン；１個以上の−Ｏ−、ＮＨまたはＮＲ１４原子で中断されているＣ２〜Ｃ１２アルキレン；Ｃ５〜Ｃ１０シクロアルキレン、パラ−フェニレン、または
【化８】
2016514756.tif 000008
の基であり、ここで、
「＊」は結合を表す）
である、組成物。
【請求項２】
式（Ｉ）または（ＩＩ）の化合物において、
Ｒ１は、水素、炭素数１から２４の直鎖または分岐鎖のアルキル、炭素数２から１８の直鎖または分岐鎖のアルケニル、炭素数５から１２のシクロアルキル、炭素数７から１５のフェニルアルキル、フェニル、またはフェニル環上で１から４個の炭素数１から４のアルキルで置換されている前記フェニルもしくは前記フェニルアルキルであり；または
Ｒ１は、
【化９】
2016514756.tif 000009
の基または
【化１０】
2016514756.tif 000010
の基であり、
ここで、Ｌは、炭素数１から１２のアルキレン、炭素数２から１２のアルキリデン、ベンジリデン、ｐ−キシリレンまたは炭素数５から７のシクロアルキレンであり；
Ｒ２は、炭素数１から２４の直鎖または分岐鎖のアルキル、炭素数２から１８の直鎖または分岐鎖のアルケニル、炭素数５から１２のシクロアルキル、炭素数７から１５のフェニルアルキル、フェニル、またはフェニル環上で１から３個の炭素数１から４のアルキルで置換されている前記フェニルもしくは前記フェニルアルキルであり；または
Ｒ２は、−（ＣＨ２）ｍ−ＣＯ−Ｘ１−（Ｚ）ｐ−Ｙ−Ｒ１５であり、ここで
Ｘ１は、−Ｏ−であり、
Ｙは、−Ｏ−または直接結合であり、
Ｚは、Ｃ２〜Ｃ１２アルキレン；１から３個の窒素原子、酸素原子またはこれらの混合物で中断されているＣ４〜Ｃ１２アルキレンであり；またはＹが直接結合である場合、Ｚもさらに直接結合であってもよく；
ｍは、２であり、
ｐは、１であり、
Ｒ１５は、水素、Ｃ１〜Ｃ１２アルキルまたは
【化１１】
2016514756.tif 000011
の基であり、
Ｒ５、Ｒ６、Ｒ７およびＲ８は、独立に、水素、ＣｌまたはＢｒであり；
Ｘは、ＯまたはＮＥ１であり、ここで、
Ｅ１は、水素、直鎖または分岐鎖のＣ１〜Ｃ２４アルキル、直鎖または分岐鎖のＣ２〜Ｃ１８アルケニル、Ｃ２〜Ｃ６アルキニル、Ｃ５〜Ｃ１２シクロアルキル、フェニル、ナフチル、またはＣ７〜Ｃ１５フェニルアルキルであり；または前記直鎖または分岐鎖のＣ１〜Ｃ２４アルキル、直鎖または分岐鎖のＣ２〜Ｃ２４アルケニル、Ｃ５〜Ｃ１２シクロアルキル、Ｃ２〜Ｃ６アルキニルは、１個以上の−Ｆ、−ＯＨ、−ＯＲ２２、−ＮＨ２、−ＮＨＲ２２、−Ｎ（Ｒ２２）２、−ＮＨＣＯＲ２３、−ＮＲ２２ＣＯＲ２３、−ＯＣＯＲ２４、−ＣＯＲ２５、−ＳＯ２Ｒ２６、−ＰＯ（Ｒ２７）ｎ（Ｒ２８）２−ｎ、−Ｓｉ（Ｒ２９）ｎ（Ｒ３０）３−ｎ、−Ｓｉ（Ｒ２２）３、−Ｎ＋（Ｒ２２）３Ａ−、−Ｓ＋（Ｒ２２）２Ａ−、−オキシラニル基またはそれらの混合物で置換されていてもよく；前記直鎖または分岐鎖のＣ１〜Ｃ２４アルキル、直鎖または分岐鎖の非置換または置換のＣ２〜Ｃ２４アルケニル、Ｃ５〜Ｃ１２シクロアルキル、またはＣ２〜Ｃ６アルキニルはまた、１個以上の−Ｏ−、−Ｓ−、−ＮＨ−もしくは−ＮＲ２２−基またはそれらの組合せで中断されていてもよく；
前記フェニル、ナフチル、またはＣ７〜Ｃ１５フェニルアルキルはまた、１個以上のハロゲン、−ＣＮ、−ＣＦ３、−ＮＯ２、−ＮＨＲ２２、−Ｎ（Ｒ２２）２、−ＳＯ２Ｒ２６、−ＰＯ（Ｒ２７）ｎ（Ｒ２８）２−ｎ、−ＯＨ、−ＯＲ２２、−ＣＯＲ２５、−Ｒ２５で置換されていてもよく；ここで
ｎは、０、１または２であり；
Ｒ２２は、直鎖または分岐鎖のＣ１〜Ｃ１８アルキル、直鎖または分岐鎖のＣ２〜Ｃ１８アルケニル、Ｃ５〜Ｃ１０シクロアルキル、フェニルもしくはナフチル、Ｃ７〜Ｃ１５フェニルアルキルであり、または２個のＲ２２は、ＮまたはＳｉ原子に付いている場合、結合している原子とともに、ピロリジン、ピペリジンまたはモルホリン環を形成してもよく；
Ｒ２３は、水素、ＯＲ２２、ＮＨＲ２２、Ｎ（Ｒ２２）２であり、またはＲ２２と同じ意味を有し、
Ｒ２４は、ＯＲ２２、ＮＨＲ２２、Ｎ（Ｒ２２）２であり、またはＲ２２と同じ意味を有し、
Ｒ２５は、水素、ＯＨ、ＯＲ２２、ＮＨＲ２２もしくはＮ（Ｒ２２）２、Ｏ−グリシジルであり、またはＲ２２と同じ意味を有し、
Ｒ２６は、ＯＨ、ＯＲ２２、ＮＨＲ２２またはＮ（Ｒ２２）２であり、
Ｒ２７は、ＮＨ２、ＮＨＲ２２またはＮ（Ｒ２２）２であり、
Ｒ２８は、ＯＨまたはＯＲ２２であり、
Ｒ２９は、ＣｌまたはＯＲ２２であり、
Ｒ３０は、直鎖または分岐鎖のＣ１〜Ｃ１８アルキルであり；または
Ｅ１は、
【化１２】
2016514756.tif 000012
の基であり、ここで、
Ｒ１からＲ８は、上記で定義した意味を有し、
Ｑは、直鎖もしくは分岐鎖のＣ２〜Ｃ１２アルキレン、Ｃ５〜Ｃ１０シクロアルキレンまたはパラ−フェニレン、または
【化１３】
2016514756.tif 000013
の基である、請求項１に記載の組成物。
【請求項３】
式（Ｉ）または（ＩＩ）の化合物において、
Ｒ１は、水素、炭素数１から２４の直鎖または分岐鎖のアルキル、炭素数２から１８の直鎖または分岐鎖のアルケニル、炭素数５から１２のシクロアルキル、炭素数７から１５のフェニルアルキル、フェニル、またはフェニル環上で１から４個の炭素数１から４のアルキルで置換されている前記フェニルもしくは前記フェニルアルキルであり、Ｒ２は、炭素数１から２４の直鎖または分岐鎖のアルキル、炭素数２から１８の直鎖または分岐鎖のアルケニル、炭素数５から１２のシクロアルキル、炭素数７から１５のフェニルアルキル、フェニル、またはフェニル環上で１から３個の炭素数１から４のアルキルで置換されている前記フェニルもしくは前記フェニルアルキルであり；または
Ｒ２は、−（ＣＨ２）２−ＣＯ−Ｏ−（Ｚ）−Ｏ−Ｒ１５であり、ここで、
Ｚは、Ｃ２〜Ｃ１２アルキレン、１から３個の酸素原子で中断されているＣ４〜Ｃ１２アルキレンであり；
Ｒ１５は、水素、Ｃ１〜Ｃ１２アルキル、または
【化１４】
2016514756.tif 000014
の基であり、
Ｒ５、Ｒ６、Ｒ７およびＲ８は、独立に、水素、ＣｌまたはＢｒであり；
Ｘは、ＯまたはＮＥ１であり、ここで、
Ｅ１は、水素、直鎖または分岐鎖のＣ１〜Ｃ２４アルキル、Ｃ５〜Ｃ１２シクロアルキル、フェニル、またはＣ７〜Ｃ１５フェニルアルキルであり；または前記直鎖または分岐鎖のＣ１〜Ｃ２４アルキル、またはＣ５〜Ｃ１２シクロアルキルは、１個以上の−Ｆ、−ＯＨ、−ＯＲ２２、−ＮＨ２、−ＮＨＲ２２、−Ｎ（Ｒ２２）２で置換されていてもよく；
前記フェニルまたはＣ７〜Ｃ１５フェニルアルキルはまた、１個以上の−ハロゲン、−ＣＮ、−ＣＦ３、−ＯＨ、−ＯＲ２２、−ＣＯＲ２２、−Ｒ２２で置換されていてもよく；ここで、
Ｒ２２は、直鎖または分岐鎖のＣ１〜Ｃ１８アルキル、直鎖または分岐鎖のＣ２〜Ｃ１８アルケニル、Ｃ５〜Ｃ１０シクロアルキル、Ｃ６〜Ｃ１６フェニルまたはナフチル、Ｃ７〜Ｃ１５フェニルアルキルであり；または
Ｅ１は、
【化１５】
2016514756.tif 000015
の基であり、ここで、
Ｒ１からＲ８は、上記で定義した意味を有し、
Ｑは、Ｃ２〜Ｃ１２アルキレン、Ｃ５〜Ｃ７シクロアルキレン、パラ−フェニレン、または
【化１６】
2016514756.tif 000016
の基である、請求項１に記載の組成物。
【請求項４】
式（Ｉ）または（ＩＩ）の化合物において、
Ｒ１は、水素、炭素数１から１２の直鎖または分岐鎖のアルキルまたは炭素数７から１５のフェニルアルキルであり；
Ｒ２は、炭素数１から１２の直鎖または分岐鎖のアルキルまたは炭素数７から１５のフェニルアルキル、フェニル、またはフェニル環上で１から３個の炭素数１から４のアルキルで置換されている前記フェニルもしくは前記フェニルアルキルであり；
Ｒ５およびＲ６は、水素であり、または両方のうちの一方が、ＣｌまたはＢｒであり；
Ｒ７およびＲ８は、独立に、水素、ＣｌまたはＢｒであり；
Ｘは、ＯまたはＮＥ１であり、ここで、
Ｅ１は、水素、非置換または１から４個のＯＨで置換されている直鎖または分岐鎖のＣ１〜Ｃ６アルキル、非置換またはＦ、ＣＦ３、ＣＮもしくはＣｌで置換されているフェニル、またはＣ７〜Ｃ９フェニルアルキルである、請求項１に記載の組成物。
【請求項５】
赤色遷移したヒドロキシフェニルベンゾトリアゾールが式（Ｉ）である、請求項４に記載の組成物。
【請求項６】
赤色遷移したヒドロキシフェニルベンゾトリアゾールが、ＵＶＡ１からＵＶＡ１２からなる群から選択される、請求項１に記載の組成物。
【化１７】
2016514756.tif 000017
【請求項７】
粉末状被覆樹脂が、エポキシ樹脂、ポリエステル樹脂、ポリウレタン樹脂、エポキシ／ポリエステルハイブリッド樹脂、アクリル樹脂、ポリシロキサン樹脂、およびアクリレート樹脂からなる群から選択される、請求項１から６までのいずれか一項に記載の組成物。
【請求項８】
ヒンダードアミン光安定化剤が、
（１）１−シクロヘキシルオキシ−２，２，６，６−テトラメチル−４−オクタデシルアミノピペリジン、
（２）ビス（２，２，６，６−テトラメチルピペリジン−４−イル）セバケート、
（３）ビス（１−アセトキシ−２，２，６，６−テトラメチルピペリジン−４−イル）セバケート、
（４）ビス（１，２，２，６，６−ペンタメチル−４−イル）セバケート、
（５）ビス（１−シクロヘキシルオキシ−２，２，６，６−テトラメチルピペリジン−４−イル）セバケート、
（６）ビス（１−オクチルオキシ−２，２，６，６−テトラメチルピペリジン−４−イル）セバケート；
（７）ビス（１−アシル−２，２，６，６−テトラメチルピペリジン−４−イル）セバケート、
（８）ビス（１，２，２，６，６−ペンタメチル−４−ピペリジル）ｎ−ブチル−３，５−ジ−ｔｅｒｔ−ブチル−４−ヒドロキシベンジルマロネート、
（９）２，４−ビス［（１−シクロヘキシルオキシ−２，２，６，６−テトラメチルピペリジン−４−イル）ブチルアミノ］−６−（２−ヒドロキシ−エチルアミノ−ｓ−トリアジン、
（１０）ビス（１−シクロヘキシルオキシ−２，２，６，６−テトラメチルピペリジン−４−イル）アジペート、
（１１）２，４−ビス［（１−シクロヘキシルオキシ−２，２，６，６−ピペリジン−４−イル）ブチルアミノ］−６−クロロ−ｓ−トリアジン、
（１２）１−（２−ヒドロキシ−２−メチルプロポキシ）−４−ヒドロキシ−２，２，６，６−テトラメチルピペリジン、
（１３）１−（２−ヒドロキシ−２−メチルプロポキシ）−４−オキソ−２，２，６，６−テトラメチルピペリジン、
（１４）１−（２−ヒドロキシ−２−メチルプロポキシ）−４−オクタデカノイルオキシ−２，２，６，６−テトラメチルピペリジン、
（１５）ビス（１−（２−ヒドロキシ−２−メチルプロポキシ）−２，２，６，６−テトラメチルピペリジン−４−イル）セバケート、
（１６）ビス（１−（２−ヒドロキシ−２−メチルプロポキシ）−２，２，６，６−テトラメチルピペリジン−４−イル）アジペート、
（１７）２，４−ビス｛Ｎ−［１−（２−ヒドロキシ−２−メチルプロポキシ）−２，２，６，６−テトラメチルピペリジン−４−イル］−Ｎ−ブチル−アミノ｝−６−（２−ヒドロキシエチルアミノ）−ｓ−トリアジン、
（１８）４−ベンゾイル−２，２，６，６−テトラメチルピペリジン、
（１９）ジ−（１，２，２，６，６−ペンタメチルピペリジン−４−イル）ｐ−メトキシベンジリデンマロネート、
（２０）４−ステアリルオキシ−２，２，６，６−テトラメチルピペリジン、
（２１）ビス（１−オクチルオキシ−２，２，６，６−テトラメチルピペリジル）スクシネート、
（２２）１，２，２，６，６−ペンタメチル−４−アミノピペリジン、
（２３）２−ウンデシル−７，７，９，９−テトラメチル−１−オキサ−３，８−ジアザ−４−オキソ−スピロ［４，５］デカン、
（２４）トリス（２，２，６，６−テトラメチル−４−ピペリジル）ニトリロトリアセテート、
（２５）トリス（２−ヒドロキシ−３−（アミノ−（２，２，６，６−テトラメチルピペリジン−４−イル）プロピル）ニトリロトリアセテート、
（２６）テトラキス（２，２，６，６−テトラメチル−４−ピペリジル）−１，２，３，４−ブタン−テトラカルボキシレート、
（２７）テトラキス（１，２，２，６，６−ペンタメチル−４−ピペリジル）−１，２，３，４−ブタン−テトラカルボキシレート、
（２８）１，１’−（１，２−エタンジイル）−ビス（３，３，５，５−テトラメチルピペラジノン）、
（２９）３−ｎ−オクチル−７，７，９，９−テトラメチル−１，３，８−トリアザスピロ［４．５］デカン−２，４−ジオン、
（３０）８−アセチル−３−ドデシル−７，７，９，９−テトラメチル−１，３，８−トリアザスピロ［４．５］デカン−２，４−ジオン、
（３１）３−ドデシル−１−（２，２，６，６−テトラメチル−４−ピペリジル）ピロリジン−２，５−ジオン、
（３２）３−ドデシル−１−（１，２，２，６，６−ペンタメチル−４−ピペリジル）ピロリジン−２，５−ジオンおよび
（３３）Ｎ，Ｎ’−ｂｉｓ−ホルミル−Ｎ，Ｎ’−ビス（２，２，６，６−テトラメチル−４−ピペリジル）ヘキサメチレンジアミン。
（３４）２，４−ビス［（１−シクロヘキシルオキシ−２，２，６，６−ピペリジン−４−イル）−ブチルアミノ］−６−クロロ−ｓ−トリアジンとＮ，Ｎ’−ビス（３−アミノプロピル）エチレンジアミンとの反応生成物、
（３５）１−（２−ヒドロキシエチル）−２，２，６，６−テトラメチル−４−ヒドロキシピペリジンとコハク酸との縮合物、
（３６）Ｎ，Ｎ’−ビス（２，２，６，６−テトラメチル−４−ピペリジル）−ヘキサメチレンジアミンと４−ｔｅｒｔ−オクチルアミノ−２，６−ジクロロ−１，３，５−トリアジンとの直鎖または環状の縮合物、
（３７）Ｎ，Ｎ’−ビス（２，２，６，６−テトラメチル−４−ピペリジル）−ヘキサメチレンジアミンと４−シクロヘキシルアミノ−２，６−ジクロロ−１，３，５−トリアジンとの直鎖または環状の縮合物、
（３８）Ｎ，Ｎ’−ビス−（２，２，６，６−テトラメチル−４−ピペリジル）−ヘキサメチレンジアミンと４−モルホリノ−２，６−ジクロロ−１，３，５−トリアジンとの直鎖または環状の縮合物、
（３９）Ｎ，Ｎ’−ビス−（１，２，２，６，６−ペンタメチル−４−ピペリジル）−ヘキサメチレンジアミンと４−モルホリノ−２，６−ジクロロ−１，３，５−トリアジンとの直鎖または環状の縮合物、
（４０）２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、
（４１）２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、
（４２）７，７，９，９−テトラメチル−２−シクロウンデシル−１−オキサ−３，８−ジアザ−４−オキソスピロ［４，５］デカンとエピクロロヒドリンとの反応生成物、
（４３）ポリ［メチル，（３−オキシ−（２，２，６，６−テトラメチルピペリジン−４−イル）プロピル）］シロキサン、ＣＡＳ  Ｎｏ．１８２６３５−９９−０、
（４４）無水マレイン酸−Ｃ１８〜Ｃ２２−α−オレフィンコポリマーと２，２，６，６−テトラメチル−４−アミノピペリジンとの反応生成物、
（４５）４，４’−ヘキサメチレン−ビス（アミノ−２，２，６，６−テトラメチルピペリジン）と２，４−ジクロロ−６−［（２，２，６，６−テトラメチルピペリジン−４−イル）ブチルアミノ］−ｓ−トリアジンとの縮合反応生成物であるオリゴマー化合物であって、２−クロロ−４，６−ビス（ジブチルアミノ）−ｓ−トリアジンでエンドキャップされているもの、
（４６）４，４’−ヘキサメチレン−ビス（アミノ−１，２，２，６，６−ペンタメチルピペリジン）と２，４−ジクロロ−６−［（１，２，２，６，６−ペンタメチルピペリジン−４−イル）ブチルアミノ］−ｓ−トリアジンとの縮合反応生成物であるオリゴマー化合物であって、２−クロロ−４，６−ビス（ジブチルアミノ）−ｓ−トリアジンでエンドキャップされているもの、
（４７）４，４’−ヘキサメチレン−ビス（アミノ−１−プロポキシ−２，２，６，６−テトラメチルピペリジン）と２，４−ジクロロ−６−［（１−プロポキシ−２，２，６，６−テトラメチルピペリジン−４−イル）ブチルアミノ］−ｓ−トリアジンとの縮合反応生成物であるオリゴマー化合物であって、２−クロロ−４，６−ビス（ジブチルアミノ）−ｓ−トリアジンでエンドキャップされているもの、
（４８）４，４’−ヘキサメチレン−ビス（アミノ−１−アシルオキシ−２，２，６，６−テトラメチルピペリジン）と２，４−ジクロロ−６−［（１−アシルオキシ−２，２，６，６−テトラメチルピペリジン−４−イル）ブチルアミノ］−ｓ−トリアジンとの縮合反応生成物であるオリゴマー化合物であって、２−クロロ−４，６−ビス（ジブチルアミノ）−ｓ−トリアジンでエンドキャップされているもの、および
（４９）１，２−ビス（３−アミノプロピルアミノ）エタンとシアヌル酸クロリドとの反応で得られた生成物と（２，２，６，６−テトラメチルピペリジン−４−イル）ブチルアミンとを反応させて得られた生成物、
からなる群から選択される、請求項１から７までのいずれか一項に記載の組成物。
【請求項９】
粉末状被覆配合物が、他のヒドロキシフェニルベンゾトリアゾール、ヒドロキシフェニル−ｓ−トリアジン、ベンゾフェノン、安息香酸のエステル、アクリレート、マロネートおよびオキサミドからなる群から選択される更なる紫外線吸収剤を含む、請求項１から８までのいずれか一項に記載の組成物。
【請求項１０】
粉末状被覆配合物が、ヒドロキシフェニル−ｓ−トリアジン類からなる群から選択される更なる紫外線吸収剤を含む、請求項１から９までのいずれか一項に記載の組成物。
【請求項１１】
粉末状被覆配合物が、フェノール性抗酸化剤を含む、請求項１から１０までのいずれか一項に記載の組成物。
【請求項１２】
赤色遷移したヒドロキシフェニルベンゾトリアゾールが、約０．０５質量％から約１．０質量％までで存在し、ヒンダードアミン光安定化剤が、約０．５質量％から約３．０質量％までで存在し、それぞれは、粉末状被覆樹脂固体の質量に対してである、請求項１から１１までのいずれか一項に記載の組成物。
【請求項１３】
被覆層が、２９０ｎｍから３６０ｎｍまでで０．１％以下、４００ｎｍで０．５％以下、および４２０ｎｍで１２％以下のＵＶ透過率を示す、請求項１から１２までのいずれか一項に記載の組成物。
【請求項１４】
被覆層が、薄く着色された被覆層又は顔料入り被覆層であり、前記顔料入り被覆層は効果顔料を添加する場合を含む請求項１から１３までのいずれか一項に記載の組成物。
【請求項１５】
被覆層が、透明被膜層である、請求項１から１３までのいずれか一項に記載の組成物。